МАТОВО-ЧЕРНАЯ ЧЕРЕПИЧНАЯ ГЛАЗУРЬ
BLACK MATT TILED GLAZE

Изобретение относится к промышленности строительных материалов и касается составов глазурей для нанесения на керамическую черепицу.
Известна матово-черная черепичная глазурь, содержащая, вес.ч.: глина 45; кварцевый песок 6,7; мел 2,5; свинцовый глет 40, окись железа 9,7; пиролюзит 7,5 [1]. Такая глазурь не является экологически безопасной, поскольку содержит токсичный компонент - свинцовый глет.
Задача изобретения состоит в получении экологически безопасной матово-черной черепичной глазури.
Технический результат достигается тем, что матово-черная черепичная глазурь, включающая глину, кварцевый песок, мел, окись железа, пиролюзит, дополнительно содержит шлак никелевого производства при следующем соотношении компонентов, вес.ч.: глина 48-50; кварцевый песок 20-22; мел 2-3; окись железа 2-3; пиролюзит 7-8; шлак никелевого производства 9-11.
2
2
3
2
3
3
Для приготовления глазури могут быть использованы глины, характеризующиеся следующим химическим составом, мас.%: SiO 42,18-75,34; AlО 9,45-22,9; FeO 3,59-13,27, CaO 1,57-15,9; MgO 0,29-4,0; SO 0,1-3,4; п.п.п. 3,66-19,08.
2
2
2
3
2
3
Шпак никелевого производства содержит, мас.%: SiO 40,44; TiO 0,5; AlО 6,7; FeO 0,16; FeO 0,69; MnO 0,06; MgO 9,4; CaO 34,57.
Глазурь получают следующим образом.
Подготавливают и дозируют компоненты, например, согласно любому выбранному из таблицы составу.
Таблица
Компоненты
Содержание, вес.ч. в составах
1
2
3
Глина
48
49
50
Кварцевый песок
22
21
20
Мел
2
2,5
3
Окись железа
2
2,5
3
Пиролюзит
8
7,5
7
Шпак никелевого производства
9
10
11
Берут, например, 48 кг глины (используемой в производстве черепицы, подлежащей глазурованию), 22 кг кварцевого песка (промытого и высушенного), 2 кг мела, 2 кг окиси железа, 8 кг пиролюзита, 9 кг шлака никелевого производства. Компоненты подвергают помолу до полного прохождения через сетку 008. Подготавливают глазурную суспензию с влажностью 45-47%. Суспензию наносят в виде тонкого слоя на поверхность отформованной и высушенной черепицы, вторично сушат изделия с нанесенным слоем и обжигают. Температура обжига выбирается в зависимости от технологии производства черепицы и свойств используемой в составе глазури глины. При обжиге глазурь может не расплавляться в стекловидную жидкость, а только образовывать спекшийся слой, прочно удерживающийся на поверхности черепицы.
Черепичная глазурь образует экологически безопасное защитно-декоративное стекловидное покрытие, имеющее матово-черный цвет.
Источники информации
1. Гехт Г. Керамика/Пер. с нем. - Л.-М.: Главная редакция химической литературы, 1938. - С.177.